(57)【要約】【課題】長期に亘る透明性、耐候性、防汚性に優れ、経時後の褪色や汚れを防止し、長期間初期の意匠を保持することが可能な複層塗膜を提供する。【解決手段】下塗り層と当該下塗り層上に設けられた上塗り層とを有する複層塗膜であって、前記下塗り層が、有機高分子系塗膜であり、前記上塗り層が、数平均粒子径が１〜４００ｎｍである金属酸化物粒子と、数平均粒子径が１０〜８００ｎｍである重合体エマルジョン粒子とを含み、前記金属酸化物粒子の総表面積と前記重合体エマルジョン粒子の総表面積との合計に対して、前記重合体エマルジョン粒子の総表面積が１〜４６％の範囲にあり、前記重合体エマルジョン粒子の最低造膜温度が１０℃以上である、水系有機無機複合組成物から形成されている複層塗膜を提供する。【選択図】なし【特許請求の範囲】
【請求項１】
下塗り層と当該下塗り層上に設けられた上塗り層とを有する複層塗膜であって、
前記下塗り層が、有機高分子系塗膜であり、
前記上塗り層が、
数平均粒子径が１〜４００ｎｍである金属酸化物粒子と、数平均粒子径が１０〜８００ｎｍである重合体エマルジョン粒子とを含み、
前記金属酸化物粒子の総表面積と前記重合体エマルジョン粒子の総表面積との合計に対して、前記重合体エマルジョン粒子の総表面積が１〜４６％の範囲にあり、
前記重合体エマルジョン粒子の最低造膜温度が１０℃以上である、水系有機無機複合組成物から形成されている複層塗膜。
【請求項２】
前記重合体エマルジョン粒子が、
水及び乳化剤の存在下で、加水分解性珪素化合物とビニル単量体とを、加水分解性珪素化合物／ビニル単量体＝１０／９０〜９５／５の質量比で、重合させることにより得られる重合体エマルジョン粒子である請求項１に記載の複層塗膜。
【請求項３】
有機高分子系塗膜よりなる下塗り層と、当該下塗り層上に設けられた上塗り層と、を有する複層塗膜の製造方法であって、
数平均粒子径が１〜４００ｎｍである金属酸化物粒子と、数平均粒子径が１０〜８００ｎｍである重合体エマルジョン粒子とを含み、前記金属酸化物粒子の総表面積と前記重合体エマルジョン粒子の総表面積との合計に対して、前記重合体エマルジョン粒子の総表面積が１〜４６％の範囲にあり、前記重合体エマルジョン粒子の最低造膜温度が１０℃以上である水系有機無機複合組成物を調製する工程と、
前記水系有機無機複合組成物を前記下塗り層上に塗布し、前記重合体エマルジョン粒子の最低造膜温度に３０℃加えた値よりも低い温度にて乾燥させる工程と、
を、有する複層塗膜の製造方法。
【発明の詳細な説明】
【技術分野】
【０００１】
本発明は、複層塗膜及び複層塗膜の製造方法に関するものである。
【背景技術】
【０００２】
近年、水性塗料等を用いることで、環境・人体への影響を抑えつつ、２０〜３０年という長期に亘る家屋の維持や、建材の保護を図る試みがなされている。
このような水性塗料を用いることにより、従来は数年〜１０年という周期で外装の塗替え作業が必要とされていたものが、上記のように長期間に亘る維持や保護が可能となるため、手間やコストの大幅な低減化につながり、経済的なメリットは大きい。
しかし、より長期の曝露を屋外で受けることによる塗膜の劣化は依然として課題となっている。
具体的には、長期間の曝露を受けることにより、光、熱、雨等による変色や、艶の低下等の変質の問題、あるいは埃、煤煙、砂などの付着による塗膜の汚染の問題等が、より顕著に表れるようになっている。
【０００３】
上記のような水性塗料としては、例えば、コロイダルシリカと、ビニルシランとアクリル系単量体その他を乳化重合した水性エマルジョンとを、コロイダルシリカの固形分含量が、該水性エマルジョンの固形分１００質量部に対して、５００〜２００００質量部とした無機質塗装材が提案されている（例えば、特許文献１参照。）。
また、ラジカル重合性ビニル化合物を乳化重合して得られる、アルデヒド基又はケト基に基づくカルボニル基を持つ重合体からなる水性エマルジョンと、有機ヒドラジン化合物、及びコロイダルシリカとを含有し、コロイダルシリカの固形分含量が、水性エマルジョン中の重合体成分１００質量部に対して１〜３００質量部である水性被覆組成物が開示されている（例えば、特許文献２参照。）。
上記無機質塗装材及び水性被覆組成物から形成される塗膜は、初期の密着性や塗材としての貯蔵安定性は良好であるが、長期に亘る耐候性や防汚性について十分ではなく、また上塗り層塗布後の意匠にも曇りが見られ透明性も十分ではない。
【０００４】
さらに、（Ａ）共重合体エマルジョン、及び（Ｂ）特定の分子構造を有する重量平均分子量５００〜３０，０００であるポリオルガノシロキサンを含有し、前記（Ｂ）成分の使用量が、前記（Ａ）成分１００質量部（固形分）に対して０．１〜５０質量部（固形分）である上塗り塗料組成物が提案されている（例えば、特許文献３参照。）。
この塗料組成物から形成される塗膜は、長期に亘る耐候性は改善されてはいるが、防汚性や上塗り層塗布後の透明性については十分な特性が得られていない。
【０００５】
さらにまた、水性コロイダルシリカのＳｉＯ2固形分１００質量部に対し、(ii)最低造膜温度１５℃であるアクリル系樹脂エマルション３０〜４００質量部(固形分)を含有する低汚染性水性塗料組成物が提案されている（例えば、特許文献４参照。）。
またさらに、有機質樹脂及び平均一次粒子径１〜２００ｎｍであるシリカゾル由来のシリカを固形分重量比率１００：５０〜１００：５００の比率で配合したものを０．１〜５０ｇ／ｍ2（固形分）の塗料で塗布してなる塗膜積層体が提案されている（例えば、特許文献５参照。）。
【先行技術文献】
【特許文献】
【０００６】
【特許文献１】特公平１−４１１８０号公報
【特許文献２】特開平９−１６５５３３号公報
【特許文献３】特開２００４−２４４６２６号公報
【特許文献４】特開平１１−１１６８８５号公報
【特許文献５】特開２００７−１１８５６７号公報
【発明の概要】
【発明が解決しようとする課題】
【０００７】
しかしながら、上記従来提案されている各種塗装材等から形成される塗膜は、塗布後の透明性は良好であるが、長期に亘る透明性、耐候性や防汚性が十分ではない。
そこで本発明においては、長期に亘る透明性、耐候性、防汚性に優れ、経時後の褪色や汚れを防止し、長期間初期の意匠を保持することが可能な、密着性、耐候性、防汚性、透明性に優れる複層塗膜を提供することを目的とする。
【課題を解決するための手段】
【０００８】
本発明者らは、上記従来技術の課題を解決するべく鋭意検討した結果、有機塗膜上に金属酸化物粒子と重合体エマルジョン粒子とを特定組成比率で含有する水系有機無機複合組成物を塗布・乾燥させた塗膜を形成することにより、上記課題の解決が図られることを見出し、本発明に到達した。
すなわち、本発明は以下の通りである。
【０００９】
〔１〕
下塗り層と当該下塗り層上に設けられた上塗り層とを有する複層塗膜であって、前記下塗り層が、有機高分子系塗膜であり、前記上塗り層が、数平均粒子径が１〜４００ｎｍである金属酸化物粒子と、数平均粒子径が１０〜８００ｎｍである重合体エマルジョン粒子とを含み、前記金属酸化物粒子の総表面積と前記重合体エマルジョン粒子の総表面積との合計に対して、前記重合体エマルジョン粒子の総表面積が１〜４６％の範囲にあり、前記重合体エマルジョン粒子の最低造膜温度が１０℃以上である、水系有機無機複合組成物から形成されている複層塗膜。
【００１０】
〔２〕
前記重合体エマルジョン粒子が、水及び乳化剤の存在下で、加水分解性珪素化合物とビニル単量体とを、加水分解性珪素化合物／ビニル単量体＝１０／９０〜９５／５の質量比で、重合させることにより得られる重合体エマルジョン粒子である前記〔１〕に記載の複層塗膜。
【００１１】
〔３〕
有機高分子系塗膜よりなる下塗り層と当該下塗り層上に設けられた上塗り層とを有する複層塗膜の製造方法であって、
数平均粒子径が１〜４００ｎｍである金属酸化物粒子と、数平均粒子径が１０〜８００ｎｍである重合体エマルジョン粒子とを含み、前記金属酸化物粒子の総表面積と前記重合体エマルジョン粒子の総表面積との合計に対して、前記重合体エマルジョン粒子の総表面積が１〜４６％の範囲にあり、前記重合体エマルジョン粒子の最低造膜温度が１０℃以上である水系有機無機複合組成物を調製する工程と、
前記水系有機無機複合組成物を前記下塗り層上に塗布し、前記重合体エマルジョン粒子の最低造膜温度に３０℃加えた値よりも低い温度にて乾燥させる工程と、
を、有する複層塗膜の製造方法。
【発明の効果】
【００１２】
本発明によれば、長期に亘る透明性、耐候性、防汚性に優れ、経時後の褪色や汚れを防止でき、初期の意匠を保持することが可能な、密着性、耐候性、防汚性、透明性に優れた複層塗膜を提供できる。
【発明を実施するための形態】
【００１３】
以下、本発明を実施するための形態（以下、「本実施形態」と言う。）について、説明する。
本発明は、以下の記載に限定されるものではなく、その要旨の範囲内で種々変形して実施できる。
【００１４】
〔複層塗膜〕
本実施形態の複層塗膜は下塗り層と当該下塗り層上に設けられた上塗り層とを有する複層塗膜であって、前記下塗り層が、有機高分子系塗膜であり、前記上塗り層が、数平均粒子径が１〜４００ｎｍである金属酸化物粒子と、数平均粒子径が１０〜８００ｎｍである重合体エマルジョン粒子とを含み、前記金属酸化物粒子の総表面積と前記重合体エマルジョン粒子の総表面積との合計に対して、前記重合体エマルジョン粒子の総表面積の比率が１〜４６％の範囲にあり、前記重合体エマルジョン粒子の最低造膜温度が１０℃以上である水系有機無機複合組成物から形成されている複層塗膜である。
【００１５】
（上塗り層）
本実施形態の複層塗膜は、上記のように、下塗り層と上塗り層とにより構成されており、上塗り層は、その微細構造に特徴を有している。
すなわち、金属酸化物粒子と重合体エマルジョン粒子の数平均粒子径が特定範囲であり、かつ両者の総面積比が特定範囲にあるときに、極めて均質な微細構造を形成するため、密着性、耐候性、防汚性、透明性に代表される耐久性が特に優れたものとなる。
【００１６】
本実施形態の複層塗膜を構成する上塗り層の微細構造は、金属酸化物粒子、及び重合体エマルジョン粒子を含み、金属酸化物粒子の総表面積と重合体エマルジョン粒子の総表面積との合計に対して重合体エマルジョン粒子の総表面積の比率が１〜４６％の範囲にある水系有機無機複合組成物から形成されている。
重合体エマルジョン粒子の総表面積比率が４６％以下であるものとすることにより、重合体エマルジョン粒子による連続層の形成を抑制でき、１％以上であるものとすることにより、塗膜の形成を容易に行うことができる。
ここで「総表面積」とは、塗膜又は水系有機無機複合組成物中の全対象粒子の表面積の合計をいい、粒子の表面積は、電子顕微鏡や光学顕微鏡で粒子を観察した後にその画像を画像解析ソフトで解析することで求められる。
この粒子の表面積は、電子顕微鏡や光学顕微鏡で粒子を観察した後にその画像を画像解析ソフトで解析することで得られる表面積と、粒子径測定装置を用いて測定される粒子径から換算することで得られる表面積又はＫｏｚｅｎｙ−Ｃａｒｍａｎの式に基づく空気透過法によって測定される表面積との間で検量線を作成し、その検量線を用いて、後者の方法により得られた表面積を前者の方法による表面積に換算することで決定してもよい。
【００１７】
本実施形態の複層塗膜を構成する上記微細構造を有する塗膜（上塗り層）は、上述の水系有機無機複合組成物を、各種基体（下塗り層)の表面に塗布し、乾燥させることにより得られるが、微細構造としては、重合体エマルジョン粒子の総表面積と金属酸化物粒子の総表面積との比率を上記数値範囲に制御することが重要な要素となる。
【００１８】
以下、本実施形態の複層塗膜の上塗り層の構成材料である水系有機無機複合組成物について説明する。
水系有機無機複合組成物（以下、単に「複合組成物」と言うこともある。）は、金属酸化物粒子と、重合体エマルジョン粒子とを含み、金属酸化物粒子の総表面積と重合体エマルジョン粒子の総表面積との合計に対して、重合体エマルジョン粒子の総表面積の比率が１〜４６％の範囲にある複合組成物である。
複合組成物において、金属酸化物粒子は、重合体エマルジョン粒子と相互作用することにより、重合体エマルジョン粒子の硬化剤としても機能する。
上記のような水系有機無機複合組成物を用いることにより、耐候性、耐水性及び防汚性に優れた塗膜等の有機無機複合体を形成することができ、さらには、耐薬品性、光学特性、防曇性、帯電防止性等にも優れたものとなる。
また、例えば、特開平９−１６５５５４号公報に記載されている有機ヒドラジン化合物のような硬化剤を添加することなく有機無機複合体を形成できる点でも、上記水系有機無機複合組成物は優れている。
【００１９】
ここで、上記金属酸化物粒子と上記重合体エマルジョン粒子との相互作用は、化学的な相互作用であればよく、例えば、それらの粒子間の水素結合、共有結合、イオン結合、ファンデルワールス力が挙げられる。
水素結合としては、例えば、金属酸化物粒子が有する水酸基と重合体粒子が有する官能基（例えば、水酸基、アミノ基、アミド基）との間の水素結合が挙げられる。
共有結合としては、例えば、金属酸化物粒子が有する水酸基と重合体粒子が有する水酸基との間での縮合反応（脱水縮合反応）により生じる共有結合が挙げられる。
イオン結合としては、例えば、金属酸化物粒子が有する水酸基と重合体粒子中のカチオン性基（例えばアミノ基、イミノ基）との間のイオン結合が挙げられる。
【００２０】
＜金属酸化物粒子＞
上記金属酸化物粒子は、アナターゼ型酸化チタンやルチル型酸化チタンなどの光触媒活性を持つ金属酸化物以外の金属酸化物が好ましい。
例えば、二酸化ケイ素、酸化アルミニウム、酸化アンチモン、酸化インジウム、酸化スズ、酸化ジルコニウム、酸化鉛、酸化鉄、珪酸カルシウム、酸化マグネシウム、酸化ニオブ、酸化セリウム及びそれらの複合酸化物が挙げられる。
それらの中でも、表面水酸基の多い二酸化ケイ素（シリカ）、酸化アルミニウム（アルミナ）、酸化アンチモン及びそれらの複合酸化物が好ましく、二酸化ケイ素がより好ましい。
これらは１種を単独で用いてもよく２種以上を組み合わせて用いてもよい。
光触媒活性を持つ金属酸化物を添加しないことで、下塗り層及びさらにその下層の材料の劣化が抑えられ、かつ透明性も損ねることがないという効果が得られる。
【００２１】
金属酸化物粒子の数平均粒子径は１〜４００ｎｍであるものとし、１〜１００ｎｍが好ましく、３〜５０ｎｍがより好ましい。
金属酸化物粒子の数平均粒子径が４００ｎｍ以下であると、金属酸化物粒子の表面積が大きくなり、金属酸化物粒子と重合体エマルジョン粒子との相互作用が一層効率的に起こるという効果が得られる。
また、金属酸化物粒子の数平均粒子径が４００ｎｍ以下であると、有機無機複合体を形成したときに最適な粒子間空隙を形成でき、有機物質の長所及び無機物質の長所の両立にも効果的である。また、金属酸化物粒子の数平均粒子径が１ｎｍ以上であると、有機無機複合組成物の貯蔵安定性が実用上良好なものとなる。
ここで、金属酸化物粒子の数平均粒子径は、動的光散乱方式の湿式粒子径測定装置（例えば、日機装社製の湿式粒度分布計、商品名「マイクロトラックＵＰＡ−９２３０」）によって測定できる。
この数平均粒子径は、動的光散乱方式の湿式粒子径測定装置によるものとレーザー回折／散乱式の湿式粒子径測定装置によるものとの間で検量線を作成し、その検量線を用いて、レーザー回折／散乱式の測定装置で測定した数平均粒子径を動的光散乱方式の測定装置で測定したものに換算することで決定してもよい。
【００２２】
＜重合体エマルジョン粒子＞
上記重合体エマルジョン粒子としては、乳化重合等の方法で得られた重合体エマルジョン粒子を用いることができる。
重合体エマルジョン粒子を構成するポリマーとしては、水性媒体中でのラジカル重合、アニオン重合、カチオン重合などによって得られる従来公知のポリ（メタ）アクリレート系、ポリビニルアセテート系、酢酸ビニル−アクリル系、エチレン酢酸ビニル系、シリコーン系、フッ素系、ポリブタジエン系、スチレンブタジエン系、ＮＢＲ系、ポリ塩化ビニル系、塩素化ポリプロピレン系、ポリエチレン系、ポリスチレン系、塩化ビニリデン系、ポリスチレン−（メタ）アクリレート系、スチレン−無水マレイン酸系に代表される単重合体又は共重合体、シリコーン変性アクリル系、フッ素−アクリル系、アクリルシリコーン、エポキシ−アクリル系に代表される変性共重合体が挙げられる。
これらは水分散体の状態にあり、１種を単独で用いてもよく、２種以上を組み合わせて用いてもよい。
その好適な例としては、アクリルエマルジョン、アクリルシリコンエマルジョンが挙げられる。
【００２３】
重合体エマルジョン粒子は、例えば、（メタ）アクリル酸エステル等の単量体の乳化重合により得ることができ、下記の官能基を含有させることもできる。
例えば、アミド基、水酸基、カルボキシル基、カルボニル基、シラノール基、メルカプト基、アミノ基、イミノ基、ウレイド基等が挙げられる。これらの官能基を含有させることにより、重合体エマルジョン粒子自体の安定性を向上させられるとともに、架橋反応を積極的に起こさせることで上塗り層の塗膜強度の向上を図ることが可能である。
重合体エマルジョン粒子は、これらの官能基の１種又は２種以上を有するものであることが好ましい。
重合体エマルジョン粒子は、さらに、上記ポリマーに含まれる官能基と反応する官能基を有する化合物を含んでもよい。そのような化合物としては、例えば、（ポリ）イソシアネート化合物、（ポリ）エポキシ化合物、アミノ化合物、（ポリ）カルボキシ化合物、（ポリ）ヒドロキシ化合物、グリコール化合物、シラノール化合物、シリル化合物、アルコキシ化合物、（メタ）アクリレート類が挙げられる。これらは１種を単独で用いてもよく、２種以上を組み合わせて用いてもよい。
【００２４】
重合体エマルジョン粒子は、水及び後述する第１の乳化剤の存在下で、少なくとも、後述する第１の加水分解性ケイ素化合物と、後述する第１のビニル単量体とを重合することにより作製することが好ましい。
【００２５】
第１の加水分解性ケイ素化合物としては、下記一般式（１）で表される化合物、その縮合生成物、シランカップリング剤を例示することができる。
ＳｉＷｘＲｙ  ・・・（１）
ここで、上記式（１）中、Ｗは、炭素数１〜２０のアルコキシ基、水酸基、炭素数１〜２０のアセトキシ基、ハロゲン原子、水素原子、炭素数１〜２０のオキシム基、フェノキシ基、アミノキシ基、アミド基からなる群より選ばれる基を示す。
Ｒは、直鎖状若しくは分岐状の炭素数１〜３０のアルキル基、炭素数５〜２０のシクロアルキル基、炭素数６〜２０のアリール基からなる群より選ばれる炭化水素基を示す。
なお、炭素数６〜２０のアリール基は、炭素数１〜２０のアルキル基、炭素数１〜２０のアルコキシ基又はハロゲン原子で置換されていてもよい。
また、ｘは１〜４の整数であり、ｙは０〜３の整数であり、ｘ＋ｙ＝４である。
さらに、ｘが２以上のとき、複数のＷは互いに同一でも異なっていてもよく、ｙが２以上のとき、複数のＲは互いに同一でも異なっていてもよい。
【００２６】
上記式（１）で表される化合物としては、例えば、テトラメトキシシラン、テトラエトキシシラン、テトラ−ｎ−プロポキシシラン、テトライソプロポキシシラン、テトラ−ｎ−ブトキシシランに代表されるテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−（メタ）アクリロイルオキシプロピルトリｎ−プロポキシシラン、３−（メタ）アクリロイルオキシプロピルトリイソプロポキシシラン、３−ウレイドプロピルトリメトキシシラン、３−ウレイドプロピルトリエトキシシランに代表されるトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシランに代表されるジアルコキシシラン類；トリメチルメトキシシラン、トリメチルエトキシシランに代表されるモノアルコキシシラン類が挙げられる。
これらは１種のみを単独で用いてもよく、２種以上を組み合わせて用いてもよい。
【００２７】
上記シランカップリング剤としては、有機物質との反応性を有する官能基を分子内に有する加水分解性ケイ素化合物が好ましい。
上記官能基としては、例えば、ビニル重合性基、チオール基、エポキシ基（＝グリシジル基）、アミノ基、メタクリル基、メルカプト基、イソシアネート基が挙げられる。これらの官能基の中では、ビニル単量体との共重合又は連鎖移動反応による化学結合生成の観点からビニル重合性基が好ましい。
ビニル重合性基を有する加水分解性珪素化合物としては、例えば、３−（メタ）アクリルオキシプロピルトリメトキシシラン、３−（メタ）アタクリルオキシプロピルトリエトキシシラン、３−（メタ）アクリロイルオキシプロピルメチルジメトキシシラン、３−（メタ）アクリロイルオキシプロピルトリｎ−プロポキシシラン、３−（メタ）アクリロイルオキシプロピルトリイソプロポキシシラン、ビニルトリメトキシシラン、ビニルトリエトキシシラン、アリルトリメトキシシラン、２−トリメトキシシリルエチルビニルエーテルが挙げられる。これらは１種を単独で用いてもよく、２種以上を組み合わせて用いてもよい。
【００２８】
上記第１のビニル単量体としては、以下のものが例示される。
例えば、２級及び／又は３級アミド、（メタ）アクリル酸エステル、芳香族ビニル化合物、シアン化ビニル類の他、カルボキシル基含有ビニル単量体、水酸基含有ビニル系単量体、グリシジル基含有ビニル単量体、カルボニル基含有ビニル単量体のような官能基を含有する単量体が挙げられる。これらは１種を単独で用いてもよく、２種以上を組み合わせて用いてもよい。
【００２９】
上記２級及び／又は３級アミドとしては、Ｎ−アルキル又はＮ−アルキレン置換（メタ）アクリルアミドを例示することができる。
より具体的には、Ｎ−メチルアクリルアミド、Ｎ−メチルメタアクリルアミド、Ｎ−エチルアクリルアミド、Ｎ，Ｎ−ジメチルアクリルアミド、Ｎ，Ｎ−ジメチルメタアクリルアミド、Ｎ，Ｎ−ジエチルアクリルアミド、Ｎ−エチルメタアクリルアミド、Ｎ−メチル−Ｎ−エチルアクリルアミド、Ｎ−メチル−Ｎ−エチルメタアクリルアミド、Ｎ−イソプロピルアクリルアミド、Ｎ−ｎ−プロピルアクリルアミド、Ｎ−イソプロピルメタアクリルアミド、Ｎ−ｎ−プロピルメタアクリルアミド、Ｎ−メチル−Ｎ−ｎ−プロピルアクリルアミド、Ｎ−メチル−Ｎ−イソプロピルアクリルアミド、Ｎ−アクリロイルピロリジン、Ｎ−メタクリロイルピロリジン、Ｎ−アクリロイルピペリジン、Ｎ−メタクリロイルピペリジン、Ｎ−アクリロイルヘキサヒドロアゼピン、Ｎ−アクリロイルモルホリン、Ｎ−メタクリロイルモルホリン、Ｎ−ビニルピロリドン、Ｎ−ビニルカプロラクタム、Ｎ，Ｎ'−メチレンビスアクリルアミド、Ｎ，Ｎ'−メチレンビスメタクリルアミド、Ｎ−ビニルアセトアミド、ダイアセトンアクリルアミド、ダイアセトンメタアクリルアミド、Ｎ−メチロールアクリルアミド、Ｎ−メチロールメタアクリルアミドが挙げられる。これらの中では、３級アミド基を有するビニル単量体を用いると水素結合性が強まるので好ましい。
【００３０】
上記（メタ）アクリル酸エステルとしては、アルキル部の炭素数が１〜５０の（メタ）アクリル酸アルキルエステル、エチレンオキシド基の数が１〜１００個の（ポリ）オキシエチレンジ（メタ）アクリレートが挙げられる。
（メタ）アクリル酸エステルの具体例としては、（メタ）アクリル酸メチル、（メタ）アクリル酸エチル、（メタ）アクリル酸ｎ−ブチル、（メタ）アクリル酸２−エチルヘキシル、（メタ）アクリル酸メチルシクロヘキシル、（メタ）アクリル酸シクロヘキシル、（メタ）アクリル酸ラウリル、（メタ）アクリル酸ドデシルが挙げられる。
（ポリ）オキシエチレンジ（メタ）アクリレートの具体例としては、ジ（メタ）アクリル酸エチレングリコール、ジ（メタ）アクリル酸ジエチレングリコール、メトキシ（メタ）アクリル酸ジエチレングリコール、ジ（メタ）アクリル酸テトラエチレングリコールが挙げられる。
【００３１】
なお、本明細書中で、「（メタ）アクリル」とは「アクリル」及びそれに対応する「メタクリル」を意味し、「（メタ）アクリレート」とは「アクリレート」及びそれに対応する「メタクリレート」を意味する。
【００３２】
上記芳香族ビニル化合物としては、例えば、スチレン、α−メチルスチレン、ｐ−ｔ−ブチルスチレン、クロロスチレン、ビニルトルエン等が挙げられる。
上記シアン化ビニル類としては、例えば、アクリロニトリル、メタクリロニトリル、α−クロルアクリロニトリル等が挙げられる。
【００３３】
上記カルボキシル基含有ビニル単量体としては、例えば、アクリル酸、メタクリル酸、クロトン酸、イタコン酸、マレイン酸、フマール酸、無水マレイン酸、又はイタコン酸、マレイン酸、フマール酸に代表される２塩基酸のハーフエステルが挙げられる。
カルボキシル基含有ビニル単量体を用いることによって、重合体エマルジョン粒子にカルボキシル基を導入することができ、エマルジョンとしての安定性を向上させ、外部からの分散破壊作用に対する抵抗力を持たせることが可能となる。この際、重合体エマルジョン粒子に導入したカルボキシル基は、一部又は全部を、アンモニアやトリエチルアミン、ジメチルエタノールアミン等のアミン類やＮａＯＨ、ＫＯＨ等の塩基で中和することもできる。その含有量は、ビニル単量体量を基準として０質量％超２０質量％であることが耐水性の観点から好ましく、より好ましくは０．１〜１０質量％、さらに好ましくは０．１〜５質量％である。
【００３４】
上記水酸基含有ビニル系単量体としては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレートに代表される（メタ）アクリル酸のヒドロキシアルキルエステル、ジ−２−ヒドロキシエチルフマレート、モノ−２−ヒドロキシエチルモノブチルフマレート、アリルアルコール、エチレンオキシド基の数が１〜１００個の（ポリ）オキシエチレンモノ（メタ）アクリレート、プロピレンオキシド基の数が１〜１００個の（ポリ）オキシプロピレンモノ（メタ）アクリレートが挙げられる。
さらには、「プラクセルＦＭ、ＦＡモノマー」（商品名、ダイセル化学（株）製、カプロラクトン付加モノマー）、その他のα，β−エチレン性不飽和カルボン酸のヒドロキシアルキルエステル類が挙げられる。
上記（ポリ）オキシエチレンモノ（メタ）アクリレートの具体例としては、（メタ）アクリル酸エチレングリコール、メトキシ（メタ）アクリル酸エチレングリコール、（メタ）アクリル酸ジエチレングリコール、メトキシ（メタ）アクリル酸ジエチレングリコール、（メタ）アクリル酸テトラエチレングリコール、メトキシ（メタ）アクリル酸テトラエチレングリコールが挙げられる。
また、（ポリ）オキシプロピレンモノ（メタ）アクリレートの具体例としては、（メタ）アクリル酸プロピレングリコール、メトキシ（メタ）アクリル酸プロピレングリコール、（メタ）アクリル酸ジプロピレングリコール、メトキシ（メタ）アクリル酸ジプロピレングリコール、（メタ）アクリル酸テトラプロピレングリコール、メトキシ（メタ）アクリル酸テトラプロピレングリコールが挙げられる。
上記水酸基含有ビニル単量体を用いることによって、重合体エマルジョン粒子の水分散安定性を向上させることができる。
これらは１種単独で用いてもよく、２種以上の混合物として使用してもよい。
その含有量は、ビニル単量体量を基準として０質量％超４０質量％であることが好ましく、０．１〜３０質量％であるとより好ましく、０．１〜１０質量％であるとさらに好ましい。
【００３５】
上記グリシジル基含有ビニル単量体としては、例えば、グリシジル（メタ）アクリレート、アリルグリシジルエーテル、アリルジメチルグリシジルエーテル、メチルグリシジル（メタ）アクリレートが挙げられる。
グリシジル基含有ビニル単量体や、カルボニル基含有ビニル単量体を使用すると、重合体エマルジョン粒子が良好な反応性を有するようになる。その結果、ヒドラジン誘導体やカルボン酸誘導体、イソシアネート誘導体等と架橋させて、耐溶剤性等に優れた塗膜の形成が可能となる。その含有量は、ビニル単量体量を基準として、０質量％超５０質量％であることが好ましい。
【００３６】
上記カルボニル基含有ビニル単量体としては、例えばアクロレイン、ホルミルスチロール、ビニルメチルケトン、ビニルエチルケトン、ビニルイソブチルケトン、アクリルオキシアルキルプロパナール類、メタクリルオキシアルキルプロパナール類、ジアセトンアクリレート、ジアセトンメタクリレート、アセトニルアクリレート、２−ヒドロキシプロピルアクリレートアセチルアセテート、ブタンジオールアクリレートアセチルアセテート、ジヒドロキシアセトン、モノヒドロキシアセトン、ジヒドロキシベンズアルデヒド等が挙げられる。
【００３７】
また、上記以外のビニル単量体の具体例としては、（メタ）アクリルアミド、エチレン、プロピレン、イソブチレンに代表されるオレフィン類；ブタジエンに代表されるジエン類；塩化ビニル、塩化ビニリデンフッ化ビニル、テトラフルオロエチレン、クロロトリフルオロエチレンに代表されるハロオレフィン類；酢酸ビニル、プロピオン酸ビニル、ｎ−酪酸ビニル、安息香酸ビニル、ｐ−ｔ−ブチル安息香酸ビニル、ピバリン酸ビニル、２−エチルヘキサン酸ビニル、バーサチック酸ビニル、ラウリン酸ビニルに代表されるカルボン酸ビニルエステル類；酢酸イソプロペニル、プロピオン酸イソプロペニルに代表されるカルボン酸イソプロペニルエステル類；エチルビニルエーテル、イソブチルビニルエーテル、シクロヘキシルビニルエーテルに代表されるビニルエーテル類；酢酸アリル、安息香酸アリルに代表されるアリルエステル類；アリルエチルエーテル、アリルフェニルエーテルに代表されるアリルエーテル類；４−（メタ）アクリロイルオキシ−２，２，６，６，−テトラメチルピペリジン、４−（メタ）アクリロイルオキシ−１，２，２，６，６，−ペンタメチルピペリジン、パーフルオロメチル（メタ）アクリレート、パーフルオロプロピル（メタ）アクリレート、パーフルオロプロピロメチル（メタ）アクリレート、ビニルピロリドン、トリメチロールプロパントリ（メタ）アクリレート、（メタ）アクリル酸アリルが挙げられる。
【００３８】
上記第１の乳化剤としては、例えば、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸に代表される酸性乳化剤；酸性乳化剤のアルカリ金属（Ｌｉ、Ｎａ、Ｋ等）塩、酸性乳化剤のアンモニウム塩、脂肪酸石鹸に代表されるアニオン性界面活性剤；アルキルトリメチルアンモニウムブロミド、アルキルピリジニウムブロミド、イミダゾリニウムラウレートに代表される四級アンモニウム塩；ピリジニウム塩、イミダゾリニウム塩型などのカチオン性界面活性剤；ポリオキシエチレンアルキルアリールエーテル、ポリオキシエチレンソルビタン脂肪酸エステル、ポリオキシエチレンオキシプロピレンブロックコポリマー、ポリオキシエチレンジスチリルフェニルエーテルに代表されるノニオン型界面活性剤；ラジカル重合性の二重結合を有する反応性乳化剤や、後述の分散安定剤等が挙げられる。
これらは、１種を単独で用いてもよく、２種以上を組み合わせて用いてもよい。
これらの中では、重合体エマルジョン粒子の水分散安定性及び形成された塗膜の機械強度、耐薬品性、耐水性の観点から、ラジカル重合性の二重結合を有する反応性乳化剤が好ましい。
【００３９】
上記ラジカル重合性の二重結合を有する反応性乳化剤としては、例えば、スルホン酸基又はスルホネート基を有するビニル単量体、硫酸エステル基を有するビニル単量体、それらビニル単量体のアルカリ金属塩及びアンモニウム塩、ポリオキシエチレンに代表されるノニオン基を有するビニル単量体；４級アンモニウム塩を有するビニル単量体が挙げられる。
【００４０】
上記反応性乳化剤のうち、スルホン酸基又はスルホネート基を有するビニル単量体の塩としては、例えば、ラジカル重合性の二重結合を有し、かつスルホン酸基のアンモニウム塩、ナトリウム塩又はカリウム塩である基により一部が置換された、炭素数１〜２０のアルキル基、炭素数２〜４のアルキルエーテル基、炭素数２〜４のポリアルキルエーテル基、炭素数６又は１０のアリール基及びコハク酸基よりなる群から選ばれる置換基を有する化合物、並びに、スルホン酸基のアンモニウム塩、ナトリウム塩又はカリウム塩である基が結合しているビニル基を有するビニルスルホネート化合物、スルホネート基より一部が置換されたアリール基を有する化合物が挙げられる。
【００４１】
硫酸エステル基を有するビニル単量体としては、ラジカル重合性の二重結合を有し、かつ硫酸エステル基のアンモニウム塩、ナトリウム塩又はカリウム塩である基により一部が置換された、炭素数１〜２０のアルキル基、炭素数２〜４のアルキルエーテル基、炭素数２〜４のポリアルキルエーテル基及び炭素数６又は１０のアリール基からなる群から選ばれる置換基を有する化合物が挙げられる。
【００４２】
上記スルホン酸基のアンモニウム塩、ナトリウム塩又はカリウム塩である基により一部が置換されたコハク酸基を有する化合物の具体例としては、アリルスルホコハク酸塩が挙げられる。
市販されているものとしては、例えば、エレミノールＪＳ−２（商品名、三洋化成（株）製）、ラテムルＳ−１２０、Ｓ−１８０Ａ又はＳ−１８０（商品名、花王（株）製）が挙げられる。
【００４３】
また、上記スルホン酸基のアンモニウム塩、ナトリウム塩又はカリウム塩である基により一部が置換された、炭素数２〜４のアルキルエーテル基又は炭素数２〜４のポリアルキルエーテル基を有する化合物の市販されているものとしては、例えば、アクアロンＨＳ−１０又はＫＨ−１０２５（商品名、第一工業製薬（株）製）、アデカリアソープＳＥ−１０２５Ｎ又はＳＲ−１０２５（商品名、旭電化工業（株）製）が挙げられる。
【００４４】
その他、スルホネート基により一部が置換されたアリール基を有する化合物の具体例として、ｐ−スチレンスルホン酸のアンモニウム塩、ナトリウム塩及びカリウム塩が挙げられる。
【００４５】
上記スルホン酸基のアンモニウム塩、ナトリウム塩又はカリウム塩である基が結合しているビニル基を有するビニルスルホネート化合物としては、例えば、２−スルホエチルアクリレートに代表されるアルキルスルホン酸（メタ）アクリレート、メチルプロパンスルホン酸（メタ）アクリルアミド、アリルスルホン酸のアンモニウム塩、ナトリウム塩及びカリウム塩が挙げられる。
【００４６】
上記硫酸エステル基のアンモニウム塩、ナトリウム塩又はカリウム塩により一部が置換された炭素数２〜４のアルキルエーテル基又は炭素数２〜４のポリアルキルエーテル基を有する化合物としては、例えばスルホネート基により一部が置換されたアルキルエーテル基を有する化合物が挙げられる。
【００４７】
また、ノニオン基を有するビニル単量体の具体例としては、α−〔１−〔（アリルオキシ）メチル〕−２−（ノニルフェノキシ）エチル〕−ω−ヒドロキシポリオキシエチレン（商品名：アデカリアソープＮＥ−２０、ＮＥ−３０、ＮＥ−４０等、旭電化工業（株）製）、ポリオキシエチレンアルキルプロペニルフェニルエーテル（商品名：アクアロンＲＮ−１０、ＲＮ−２０、ＲＮ−３０、ＲＮ−５０等、第一製薬工業（株）製）が挙げられる。
【００４８】
分散安定剤としては、例えば、ポリカルボン酸及びスルホン酸塩からなる群より選ばれる各種の水溶性オリゴマー類、ポリビニルアルコール、ヒドロキシエチルセルロース、澱粉、マレイン化ポリブタジエン、マレイン化アルキッド樹脂、ポリアクリル酸（塩）、ポリアクリルアミド、水溶性若しくは水分散性アクリル樹脂に代表される合成若しくは天然の水溶性又は水分散性の各種の水溶性高分子物質が挙げられる。
【００４９】
上述した各種乳化剤、分散安定剤は、１種を単独で用いてよく、２種以上を混合して用いてもよい。
【００５０】
重合体エマルジョン粒子は、上述のものを用いる他は、公知の乳化重合により調製してもよく、その際、過硫酸アンモニウム等の重合開始剤やドデシルベンゼンスルホン酸等の界面活性剤等の公知のものを用いてもよい。
【００５１】
重合体エマルジョン粒子は、コア部とそのコア部を被覆する１層又は２層以上のシェル部とを含むコア／シェル構造を有していてもよい。
例えば、重合体エマルジョン粒子がコア部と１層のシェル部とを含む場合、その重合体エマルジョン粒子は、水、上述した第１の乳化剤及びシード粒子の存在下で、少なくとも、上述した第１の加水分解性ケイ素化合物と、上述した第１のビニル単量体とを重合して得られるものとすることができる。この場合、シード粒子は、水及び第２の乳化剤の存在下で、少なくとも、第２のビニル単量体と、第２の加水分解性ケイ素化合物とからなる群より選ばれる１種以上の化合物を重合して得られるものであってもよい。すなわちシード粒子としては、ビニル単量体のみを重合したもの、加水分解性ケイ素化合物のみを重合したもの、ビニル単量体と加水分解性ケイ素化合物とを重合したもの、のいずれであってもよい。
【００５２】
コア部を構成するシード粒子を得るための第２の加水分解性ケイ素化合物は、第１の加水分解性ケイ素化合物と同様のものが用いられる。ここで、同じ重合体エマルジョン粒子を得るために用いられる第１及び第２の加水分解性ケイ素化合物は、互いに同一でも異なっていてもよい。
また、シード粒子を得るための第２のビニル重合体は、第１のビニル単量体と同様のものが用いられる。ここで、同じ重合体エマルジョン粒子を得るために用いられる第１及び第２のビニル重合体は、互いに同一でも異なっていてもよい。
さらに、シード粒子を得るための第２の乳化剤は、第１の乳化剤と同様のものが用いられる。ここで、同じ重合体エマルジョン粒子を得るために用いられる第１及び第２の乳化剤は、互いに同一でも異なっていてもよい。
【００５３】
上記シード粒子は、第２の加水分解性ケイ素化合物を重合して得られるものが好ましい。これにより、塗膜に高い柔軟性を付与することができる上、更に高い耐候性が認められる。
コア／シェル構造を有する重合体エマルジョン粒子は、上述の材料を用いる他は、公知の２段階以上の乳化重合により調製することができる。得られた重合体エマルジョン粒子において、上記シード粒子がコア部となる。
重合体の重合温度、すなわちコア／シェル構造を有する重合体エマルジョン粒子の製造工程における温度は、全工程を通して７５〜８５℃とすることが好ましい。７５℃以上で重合化率（＝単量体から重合体への転化率）が良好となり、８５℃以下で重合時の凝集物の発生が抑えられる。また重合時のｐＨは４以下で行うことで重合時の凝集物の発生が抑えられる。
【００５４】
上塗り層に含有されている重合体エマルジョン粒子は、上述したように、コア／シェル構造を有しているものであっても有していないものであってもよいが、その数平均粒子径は、１０〜８００ｎｍであるものとし、３０〜８００ｎｍであると好ましく、３０〜２００ｎｍであるとより好ましく、５０〜１５０ｎｍであるとさらに好ましい。
重合体エマルジョン粒子の数平均粒子径が上記範囲内であると、金属酸化物粒子との相互作用が高まると共に、形成された有機無機複合体における粒子間の空隙を好適なものにすることができる。
上記数平均粒子径は、前述の金属酸化物粒子の場合と同様の方法により測定することができる。
なお、金属酸化物粒子の数平均粒子径よりも重合体エマルジョン粒子の数平均粒子径の方が大きいことが好ましい。これにより有機物質の長所である、柔軟性や密着性が更に効果的に示されることとなる。
【００５５】
重合体エマルジョン粒子の最低造膜温度は、１０℃以上であり、好ましくは４６℃以上であり、さらに好ましくは５０℃以上である。
この範囲に重合体エマルジョン粒子の最低造膜温度があるときに、本実施形態の複層塗膜の上塗り層を構成する有機無機複合体における粒子間の空隙を好適なものにすることができ、結果として透明性が良好となる。
重合体エマルジョン粒子の最低造膜温度は、後述する実施例において記載の方法により測定できる。
なお、上記「粒子間」とは、「重合体エマルジョン粒子と金属酸化物粒子との間」を意味する。
最低造膜温度が低い重合体エマルジョンを使用すると、柔らかく接着しやすいために、周囲の金属酸化物（二酸化ケイ素）をより多く集めてしまい、粒子間の空隙にムラを作って白っぽい部分ができ、透明性が低下する。
最低造膜温度が高いものを用いると、良好な強度を維持しつつ、粒子間の空隙が相対的により均一になるため、白化がおきにくくより良好な透明性が発現する。
【００５６】
重合体エマルジョン粒子は、水及び乳化剤の存在下で、加水分解性珪素化合物とビニル単量体とを、加水分解性珪素化合物／ビニル単量体＝１０／９０〜９５／５の質量比で、重合させることにより作製することが好ましい。
加水分解性珪素化合物の割合が１０以上の時に耐候性、透明性が良好となり、また９５以下の時に防汚性、透明性、及び重合時の製造安定性が良好となる。
【００５７】
本実施形態の複層塗膜の上塗り層を構成する水系有機無機複合組成物においては、金属酸化物粒子の総表面積と重合体エマルジョン粒子の総表面積との合計に対して、重合体エマルジョン粒子の総表面積の比率が１〜４６％の範囲にあるものとする。
上記範囲にあるときに、塗膜は極めて均質な微細構造を形成し、無機物質である金属酸化物粒子の長所である耐候性、耐水性、耐溶剤性、防汚性等を十分良好に示すことができる。
金属酸化物粒子の総表面積と重合体エマルジョン粒子の総表面積との合計に対する  重合体エマルジョン粒子の総表面積の割合は、１〜３０％が好ましく、１〜２５％がより好ましい。
【００５８】
＜その他の成分＞
本実施形態の複層塗膜の上塗り層を構成する水系有機無機複合組成物には、所定の乳化剤及び／又は分散安定剤を含有させてもよい。
乳化剤としては、例えば、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸に代表される酸性乳化剤；酸性乳化剤のアルカリ金属（Ｌｉ、Ｎａ、Ｋ等）塩、酸性乳化剤のアンモニウム塩、脂肪酸石鹸に代表されるアニオン性界面活性剤；アルキルトリメチルアンモニウムブロマイド、アルキルピリジニウムブロマイド、イミダゾリニウムラウレートに代表される４級アンモニウム塩、ピリジニウム塩、イミダゾリニウム塩型のカチオン性界面活性剤；ポリオキシエチレンアルキルアリールエーテル、ポリオキシエチレンソルビタン脂肪酸エステル、ポリオキシエチレンオキシプロピレンブロックコポリマー、ポリオキシエチレンジスチリルフェニルエーテルに代表されるノニオン型界面活性剤；ラジカル重合性の二重結合を有する反応性乳化剤等が挙げられる。
前記ラジカル重合性の二重結合を有する反応性乳化剤としては、例えば、スルホン酸基又はスルホネート基を有するビニル単量体、硫酸エステル基を有するビニル単量体やそれらのアルカリ金属塩、アンモニウム塩、ポリオキシエチレンに代表されるノニオン基を有するビニル単量体、４級アンモニウム塩を有するビニル単量体が挙げられる。
前記分散安定剤としては、例えば、ポリカルボン酸及びスルホン酸塩からなる群より選ばれる各種の水溶性オリゴマー類、ポリビニルアルコール、ヒドロキシエチルセルロース、澱粉、マレイン化ポリブタジエン、マレイン化アルキッド樹脂、ポリアクリル酸（塩）、ポリアクリルアミド、水溶性若しくは水分散性アクリル樹脂に代表される合成若しくは天然の水溶性又は水分散性の各種の水溶性高分子物質が挙げられる。
上述した乳化剤、分散安定剤は、１種のみを単独で用いてもよく、２種以上を混合して用いてもよい。
上記のように、水系有機無機複合組成物に乳化剤、分散安定剤を含有させることにより、凝集物の発生防止が図られ、貯蔵安定性を付与でき、濡れ性、塗膜空隙の均一性等が良好となり、優れた塗装性が得られるようになる。
【００５９】
本実施形態の複層塗膜の上塗り層を構成する水系有機無機複合組成物は、本発明の目的の達成を阻害しない範囲において、その他の成分を含んでもよい。
例えば、この水系有機無機複合組成物を塗布した下塗り層との相互作用を制御する目的で、アルコール類等の有機溶剤を少量添加することもできる。
また、用途に応じて、通常の塗料や成型用樹脂に添加配合される成分、例えば、増粘剤、レベリング剤、チクソ化剤、消泡剤、凍結安定剤、艶消し剤、架橋反応触媒、顔料、硬化触媒、架橋剤、充填剤、皮張り防止剤、分散剤、湿潤剤、光安定剤、酸化防止剤、紫外線吸収剤、レオロジーコントロール剤、消泡剤、成膜助剤、防錆剤、染料、可塑剤、潤滑剤、還元剤、防腐剤、防黴剤、消臭剤、黄変防止剤、静電防止剤又は帯電調整剤等を選択し組み合わせて配合してもよい。
また、下塗り層の劣化を誘発せず、透明性を損ねない範囲において、光触媒活性を持つ金属酸化物を添加してもよい。
その場合、より下塗り層の劣化を誘発しにくいことから、光触媒活性を持つ金属酸化物としては、アナターゼ型酸化チタンよりもルチル型酸化チタンの方が好ましい。
【００６０】
本実施形態の複層塗膜の上塗り層を構成する水系有機無機複合組成物は、有機物質を多く含んでも無機物質の優れた耐候性、耐水性、防汚性を示す有機無機複合体を形成可能なものである。
それに加えて、防曇性、帯電防止性、耐薬品性、光学特性にも優れた有機無機複合体を形成することができる。
この水系有機無機複合組成物を用いることにより、特殊な装置を用いずに、簡単に、少ない環境負荷で有機無機複合体を形成することができ、成膜性や成形性にも優れている。
【００６１】
（下塗り層）
水系有機無機複合組成物を塗布する下塗り層は、有機高分子系であることが密着性の観点から必須である。
有機高分子系塗膜を形成する材料としては、例えば合成樹脂、天然樹脂や、それらの組み合わせが挙げられる。
上記合成樹脂としては、熱可塑性樹脂及び硬化性樹脂（熱硬化性樹脂、光硬化性樹脂、湿気硬化性樹脂等）が挙げられる。
例えば、シリコーン樹脂、アクリル樹脂、メタクリル樹脂、フッ素樹脂、アルキド樹脂、アミノアルキド樹脂、ビニル樹脂、ポリエステル樹脂、スチレン−ブタジエン樹脂、ポリオレフィン樹脂、ポリスチレン樹脂、ポリケトン樹脂、ポリアミド樹脂、ポリカーボネート樹脂、ポリアセタール樹脂、ポリエーテルエーテルケトン樹脂、ポリフェニレンオキシド樹脂、ポリスルフォン樹脂、ポリフェニレンスルホン樹脂ポリエーテル樹脂、ポリ塩化ビニル樹脂、ポリ塩化ビニリデン樹脂、尿素樹脂、フェノール樹脂、メラミン樹脂、エポキシ樹脂、ウレタン樹脂、シリコーン−アクリル樹脂が挙げられる。
また、上記天然樹脂としては、例えば、セルロース系樹脂、天然ゴムに代表されるイソプレン系樹脂、カゼインに代表されるタンパク質系樹脂が挙げられる。
【００６２】
〔複層塗膜の製造方法〕
本実施形態の複層塗膜は、所定の基体上に、下塗り層と上塗り層とを塗布形成し、固形化し膜を形成することにより得られる。
複層塗膜を形成する基体の表面は、コロナ放電処理やフレーム処理、プラズマ処理等の表面処理が施されていてもよいが、これらの表面処理は必須ではない。
【００６３】
下塗り層は、上述した有機高分子材料を、後述する公知の方法により塗工し、乾燥することにより形成できる。
上塗り層は、重合体エマルジョン粒子と金属酸化物粒子とを攪拌することにより調製した水系有機無機複合組成物を上記下塗り層上に塗工し、乾燥させることにより形成できる。
下塗り層、及び上塗り層を形成する際、水系有機無機複合組成物は、その用途等に応じて、任意の方法で塗布され得る。
塗布方法としては、例えば、スプレー吹き付け法、フローコーティング法、ロールコート法、刷毛塗り法、ディップコーティング法、スピンコーティング法、スクリーン印刷法、キャスティング法、グラビア印刷法、フレキソ印刷法が挙げられる。
【００６４】
水系有機無機複合組成物を塗布した後、常温にて乾燥して揮発分を除去することにより硬化させ、塗膜が得られる。
また目的に応じ、４０℃〜１２０℃程度の温度で加熱処理を行ってもよく、紫外線照射等を行ってもよい。
【００６５】
水系有機無機複合組成物を塗布した後の乾燥時の温度については、特に制限はないが、重合体エマルジョン粒子の最低造膜温度に３０℃加えた値よりも低い温度で乾燥させることが好ましい。これによりさらに透明性が向上する。最低造膜温度以下で乾燥させるとさらに好ましい。
【００６６】
水系有機無機複合組成物は、上塗り層の塗膜の厚さが０．１〜１０μｍになるように塗布することが好ましい。上塗り層の膜厚は、より好ましくは０．５〜５μｍである。
この厚さが１０μｍ以下であることにより、良好な透明性を確保することができ、０．１μｍ以上であることにより、防汚性、光触媒活性等の機能をより高いレベルで発現することができる。
本実施形態の複層塗膜は、下塗り層（基体）の表面に、上述した水系有機無機複合組成物を塗布し、乾燥することによって得られるが、このような製造方法に限定されるものではない。その他の方法としては例えば、下塗り層（基体）と上塗り層とを同時に成形してもよく、一体成形してもよい。また、所定の基体上に上述した水系有機無機複合組成物を成膜し、塗膜を成形した後、この塗膜を上記所定の基体から剥離し、又はこの所定の基体と密着させた状態で、他の所定の基体（下塗り層に相当）に接着、あるいは融着させてもよい。
【００６７】
〔複層塗膜の用途〕
本実施形態の複層塗膜は、下塗り層と、その下塗り層上に形成された上塗り層とを備える複層塗膜であり、密着性、耐候性、耐水性、防汚性、透明性などの耐久性に優れており、建築物の外装塗料・塗膜などを含む広い用途に用いることができる。
例えば、建材、建物外装、建物内装、窓枠、窓ガラス、各種レンズ、構造部材、住宅等建築設備、車両用照明灯のカバー及び窓ガラス、機械装置や物品の外装、防塵カバー及び塗装、表示機器、そのカバー、交通標識、各種表示装置、広告塔等の表示物、道路用及び鉄道用等の遮音壁、橋梁、ガードレールの外装及び塗装、トンネル内装及び塗装、碍子、太陽電池カバー、太陽熱温水器集熱カバー等外部で用いられる電子、電気機器の外装部、特に透明部材、ビニールハウス、温室等の外装が挙げられる。
以上、本実施形態について説明したが、本発明はこの実施形態に限定されるものではない。本発明は、その要旨を逸脱しない範囲で様々な応用が可能である。
【実施例】
【００６８】
以下、実施例により本発明を具体的に説明するが、本発明は、後述する実施例に限定されるものではない。
先ず、実施例及び比較例における各種物性の測定方法を示す。
【００６９】
〔１．表面積〕
各粒子の総表面積を、透過型電子顕微鏡で観察し、その画像を画像解析ソフト（旭化成エンジニアリング株式会社製の画像解析ソフト、商品名「Ａ像くん」）で解析することで導出した。
【００７０】
〔２．数平均粒子径〕
湿式粒度分析計（日機装社製、商品名「マイクロトラックＵＰＡ−９２３０」）を用いて測定した。
ローディングインデッスクが２±０．２となるように、セル内の試料に水を加えて濃度を調製し、測定を行った。
【００７１】
〔３．固形分濃度〕
試料約２ｇをアルミ皿にとり、１３０℃で１時間加熱した。
加熱前後の試料の質量を測定し、その差から固形分濃度（＝加熱残分）を計算した。
【００７２】
〔４．最低造膜温度（ＭＦＴ）〕
ＪＩＳ−Ｋ−６８２８の試験方法に準じて測定した。
一方の端を高温に、他の端を低温にして温度勾配をつけた熱板上に、重合体エマルジョン粒子を、アプリケーターを用いて塗布し、均一な乾燥塗膜を形成し得る最低の温度を最低造膜温度とした。
【００７３】
〔５．塗膜厚さ〕
塗膜の厚さを、ハロゲン光源装置（ＭＯＲＩＴＥＸ社製、商品名「ＭＨＦ−Ｄ１００ＬＲ」）を装着した膜厚測定装置（ＳＰＥＣＴＲＡ・ＣＯＯＰ社製、商品名「ＨａｎｄｙＬａｍｂｄａ  ＩＩ  ＴＨＩＣＫＮＥＳＳ」）を用いて測定した。
【００７４】
〔６．外観（色差）〕
カラーガイド（ＢＹＫ  Ｇａｒｄｎｅｒ社製）を用いて標準板からの色差を求めた。
【００７５】
〔７．接触角〕
２０℃での水の接触角を、接触角計（協和界面科学社製、商品名「ＤＲＯＰ  ＭＡＳＴＥＲ  ５００」）を用いて測定した。
【００７６】
〔８．耐候性〕
スガ試験機社製のサンシャインウエザーメーターを用いて、曝露試験（ブラックパネル温度６３℃、降雨１８分／２時間）を行い、曝露前と曝露開始５００時間、６０００時間後との間での色差を、上記〔６．外観（色差）〕の方法で測定し、接触角を上記〔７．接触角〕の方法で測定した。曝露前の色差を標準とし、曝露前後の状態変化をΔＥにて評価した。
上記色差ΔＥは、０に近いほど曝露前の色合いに近いということであり、耐候性が優れているということである。
ΔＥが２以下であるものを合格とした。
上記接触角は、小さいほど防汚性（耐候性）が良好であるものと判断した。
また、接触角が３５°以下であるものを合格とした。
【００７７】
〔９．耐水性試験後の透明性〕
試験板を２３℃の水中に１０日間浸漬した後、大気中、２３℃で１日乾燥させ、透明性の度合いを目視にて下記のように評価した。
◎：透明。
○：透明だがわずかに不透明。
△：やや不透明。
×：白く不透明。
【００７８】
〔１０．防汚性〕
試験板を一般道路（トラック通行量５００〜１０００台／日程度）に面したフェンスに１年間貼りつけて汚染させた後、汚染の度合いを目視にて下記のように評価した。
○：汚れなし。
○〜△：全体的に少し汚れている。
△：やや雨スジ汚れ有り。
×：著しい雨スジ汚れあり。
【００７９】
〔１１．密着性〕
ＪＩＳ−Ｋ−５４００に準拠し評価を行った。
試験板に直交する縦横１１本ずつの平行線を、１ｍｍの間隔で引いて、１ｃｍ2の中に１００個のマス目ができるように碁盤目状の切り傷をつけた。
その後、セロテープ（登録商標）を用いた剥離試験を行った。
マス目１００個のうち、剥離しないマス目の数で評価した。
【００８０】
〔製造例１〕
（重合体エマルジョン粒子（Ｂ−１）の合成）
還流冷却器、滴下槽、温度計及び撹拌装置を有する反応器に、イオン交換水４１０ｇ、反応性乳化剤ＳＲ（商品名「アデカリアソープＳＲ−１０２５」、アデカ（株）製、商品の固形分（加熱残分）２５質量％）１７ｇを投入した後、撹拌下で反応器中の温度を８０℃に加温した。
この反応器中に、過硫酸アンモニウムの２質量％水溶液９ｇを投入し、５分後に、メチルメタクリレート１２２ｇ、シクロヘキシルメタクリレート９０ｇ、ｎ−ブチルアクリレート８４ｇ、メタクリル酸４ｇ、反応性乳化剤ＳＲ  ４３ｇ、ポリオキシエチレンラウリルエーテル（商品名「エマルゲン１５０」、花王（株）製）の２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後、２時間８０℃を保持した後、メチルメタクリレート６２ｇ、シクロヘキシルメタクリレート３６ｇ、ｎ−ブチルアクリレート１０ｇ、メタクリル酸１２ｇ、反応性乳化剤ＳＲ  １２ｇ、ポリオキシエチレンラウリルエーテルの２０質量％水溶液５ｇ、過硫酸アンモニウムの２質量％水溶液６ｇ、水１２９ｇの混合物の乳化液を２時間かけて投入した。
その後、２時間８０℃を保持した後、メチルメタクリレート８６ｇ、シクロヘキシルメタクリレート５４ｇ、ｎ−ブチルアクリレート３６ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後、２時間８０℃を保持した後、冷却した。
ｐＨは２．６であった。＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。
数平均粒子径は１３０ｎｍ、最低造膜温度（ＭＦＴ）は６０℃であった。
【００８１】
〔製造例２〕
（重合体エマルジョン粒子（Ｂ−２）の合成）
還流冷却器、滴下槽、温度計及び撹拌装置を有する反応器に、イオン交換水２０２ｇ、反応性乳化剤ＳＲ  ２９５ｇを投入した後、撹拌下で反応器中の温度を８０℃に加温した。
この反応器中に、過硫酸アンモニウムの２質量％水溶液９ｇを投入し、５分後に、メチルメタクリレート１２２ｇ、シクロヘキシルメタクリレート９０ｇ、ｎ−ブチルアクリレート８４ｇ、メタクリル酸４ｇ、反応性乳化剤ＳＲ  ４３ｇ、ポリオキシエチレンラウリルエーテルの２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後２時間８０℃を保持した後、メチルメタクリレート６２ｇ、シクロヘキシルメタクリレート３６ｇ、ｎ−ブチルアクリレート１０ｇ、メタクリル酸１２ｇ、反応性乳化剤ＳＲ  １２ｇ、ポリオキシエチレンラウリルエーテルの２０質量％水溶液５ｇ、過硫酸アンモニウムの２質量％水溶液６ｇ、及び水１２９ｇの混合物を乳化した液を２時間かけて投入した。
その後２時間８０℃を保持した後、メチルメタクリレート８６ｇ、シクロヘキシルメタクリレート５４ｇ、ｎ−ブチルアクリレート３６ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後２時間８０℃を保持した後、冷却した。
ｐＨは２．６であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。
数平均粒子径は４３ｎｍ、ＭＦＴは５７℃であった。
【００８２】
〔製造例３〕
（重合体エマルジョン粒子（Ｂ−３）の合成）
還流冷却器、滴下槽、温度計及び撹拌装置を有する反応器に、イオン交換水４１６ｇ、反応性乳化剤ＳＲ  ９ｇを投入した後、撹拌下で反応器中の温度を８０℃に加温した。
この反応器中に、過硫酸アンモニウムの２質量％水溶液９ｇを投入し、５分後に、メチルメタクリレート１２２ｇ、シクロヘキシルメタクリレート９０ｇ、ｎ−ブチルアクリレート８４ｇ、メタクリル酸４ｇ、反応性乳化剤ＳＲ  ４３ｇ、ポリオキシエチレンラウリルエーテルの２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後２時間８０℃を保持した後、メチルメタクリレート６２ｇ、シクロヘキシルメタクリレート３６ｇ、ｎ−ブチルアクリレート１０ｇ、メタクリル酸１２ｇ、反応性乳化剤ＳＲ  １２ｇ、ポリオキシエチレンラウリルエーテルの２０質量％水溶液５ｇ、過硫酸アンモニウムの２質量％水溶液６ｇ、及び水１２９ｇの混合物を乳化した液を２時間かけて投入した。
その後、２時間８０℃を保持した後、メチルメタクリレート８６ｇ、シクロヘキシルメタクリレート５４ｇ、ｎ−ブチルアクリレート３６ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後２時間８０℃を保持した後、冷却した。ｐＨは２．７であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。
数平均粒子径は１６１ｎｍ、ＭＦＴは５９℃であった。
【００８３】
〔製造例４〕
（重合体エマルジョン粒子（Ｂ−４）の合成）
還流冷却器、滴下槽、温度計及び撹拌装置を有する反応器に、イオン交換水４１９ｇ、反応性乳化剤ＳＲ  ５ｇを投入した後、撹拌下で反応器中の温度を８０℃に加温した。
この反応器中に、過硫酸アンモニウムの２質量％水溶液９ｇを投入し、５分後に、メチルメタクリレート１２２ｇ、シクロヘキシルメタクリレート９０ｇ、ｎ−ブチルアクリレート８４ｇ、メタクリル酸４ｇ、反応性乳化剤ＳＲ  ４３ｇ、ポリオキシエチレンラウリルエーテルの２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後、２時間８０℃を保持した後、メチルメタクリレート６２ｇ、シクロヘキシルメタクリレート３６ｇ、ｎ−ブチルアクリレート１０ｇ、メタクリル酸１２ｇ、反応性乳化剤ＳＲ  １２ｇ、ポリオキシエチレンラウリルエーテルの２０質量％水溶液５ｇ、過硫酸アンモニウムの２質量％水溶液６ｇ、及び水１２９ｇの混合物を乳化した液を２時間かけて投入した。
その後、２時間８０℃を保持した後、メチルメタクリレート８６ｇ、シクロヘキシルメタクリレート５４ｇ、ｎ−ブチルアクリレート３６ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後、２時間８０℃を保持した後、冷却した。ｐＨは２．９であった。
＃２００のステンレス網を用いて濾過を行って凝集物を除去した後、攪拌しながらこれに２５質量％アンモニア水溶液と水とを加えｐＨ７、固形分１０．０質量％に調製し、重合体エマルジョン粒子を得た。数平均粒子径は２０４ｎｍ、ＭＦＴは６３℃であった。
【００８４】
〔製造例５〕
（重合体エマルジョン粒子（Ｂ−５）の合成）
還流冷却器、滴下槽、温度計及び撹拌装置を有する反応器に、イオン交換水４１０ｇ、反応性乳化剤ＳＲ  １７ｇを投入した後、撹拌下で反応器中の温度を８０℃に加温した。
この反応器中に、過硫酸アンモニウムの２質量％水溶液９ｇを投入し、５分後に、メチルメタクリレート８４ｇ、シクロヘキシルメタクリレート９０ｇ、ｎ−ブチルアクリレート１２３ｇ、メタクリル酸４ｇ、反応性乳化剤ＳＲ  ４３ｇ、ポリオキシエチレンラウリルエーテルの２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後２時間８０℃を保持した後、メチルメタクリレート５０ｇ、シクロヘキシルメタクリレート３６ｇ、ｎ−ブチルアクリレート２２ｇ、メタクリル酸１２ｇ、反応性乳化剤ＳＲ  １２ｇ、ポリオキシエチレンラウリルエーテルの２０質量％水溶液５ｇ、過硫酸アンモニウムの２質量％水溶液６ｇ、及び水１２９ｇの混合物を乳化した液を２時間かけて投入した。
その後、２時間８０℃を保持した後、メチルメタクリレート６５ｇ、シクロヘキシルメタクリレート５４ｇ、ｎ−ブチルアクリレート５６ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後２時間８０℃を保持した後、冷却した。ｐＨは２．４であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。数平均粒子径は１２９ｎｍ、ＭＦＴは４２℃であった。
【００８５】
〔製造例６〕
（重合体エマルジョン粒子（Ｂ−６）の合成）
還流冷却器、滴下槽、温度計及び撹拌装置を有する反応器に、イオン交換水４１０ｇ、反応性乳化剤ＳＲ  １７ｇを投入した後、撹拌下で反応器中の温度を８０℃に加温した。
この反応器中に、過硫酸アンモニウムの２質量％水溶液９ｇを投入し、５分後に、メチルメタクリレート１７１ｇ、シクロヘキシルメタクリレート９０ｇ、ｎ−ブチルアクリレート３５ｇ、メタクリル酸４ｇ、反応性乳化剤ＳＲ  ４３ｇ、ポリオキシエチレンラウリルエーテルの２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後、２時間８０℃を保持した後、メチルメタクリレート７２ｇ、シクロヘキシルメタクリレート３６ｇ、メタクリル酸１２ｇ、反応性乳化剤ＳＲ  １２ｇ、ポリオキシエチレンラウリルエーテルの２０質量％水溶液５ｇ、過硫酸アンモニウムの２質量％水溶液６ｇ、及び水１２９ｇの混合物を乳化した液を２時間かけて投入した。
その後、２時間８０℃を保持した後、メチルメタクリレート１１３ｇ、シクロヘキシルメタクリレート５４ｇ、ｎ−ブチルアクリレート９ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後、２時間８０℃を保持した後、冷却した。ｐＨは２．５であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。数平均粒子径は１２８ｎｍ、ＭＦＴは９１℃であった。
【００８６】
〔製造例７〕
（重合体エマルジョン粒子（Ｂ−７）の合成）
還流冷却器、滴下槽、温度計及び撹拌装置を有する反応器に、イオン交換水１６５ｇ、ドデシルベンゼンスルホン酸の１０質量％水溶液１．３ｇを投入した後、撹拌下で反応器中の温度を８０℃に加温した。
この反応器中に、ジメチルジメトキシシラン２７．５ｇ、フェニルトリメトキシシラン１７．３ｇ、メチルトリメトキシシラン０．５ｇからなる混合液と、過硫酸アンモニウムの２質量％水溶液１５．０ｇとを、反応器中の温度を８０℃に保った状態で約２時間かけて同時に滴下した。
その後、反応器中の温度を８０℃に維持して約１時間撹拌を続けた。
次に、アクリル酸ｎ−ブチル１２．３ｇ、フェニルトリメトキシシラン６．８ｇ、テトラエトキシシラン１５．８ｇ、３−メタクリロキシプロピルトリメトキシシラン０．６ｇからなる混合液と、ジエチルアクリルアミド２４．６ｇ、アクリル酸１ｇ、反応性乳化剤ＳＲ  １．９ｇ、過硫酸アンモニウムの２質量％水溶液８．５ｇ、イオン交換水２５５ｇからなる混合液とを、反応器中の温度を８０℃に保った状態で約２時間かけて同時に滴下した。
さらに、反応器中の温度を８０℃に維持して約２時間撹拌を続けた後、室温まで冷却した。ｐＨは２．５であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。数平均粒子径は１３２ｎｍ、ＭＦＴは９５℃以上であった。
【００８７】
〔製造例８〕
（重合体エマルジョン粒子（Ｂ−８）の合成）
還流冷却器、滴下槽、温度計及び撹拌装置を有する反応器に、イオン交換水６６６ｇ、ドデシルベンゼンスルホン酸の１０質量％水溶液５．２ｇを投入した後、撹拌下で反応器中の温度を８０℃に加温した。
この反応器中に、ジメチルジメトキシシラン１１０．２ｇ、フェニルトリメトキシシラン６９．５ｇ、メチルトリメトキシシラン２．０ｇからなる混合液と、過硫酸アンモニウムの２質量％水溶液１５．０ｇとを、反応器中の温度を８０℃に保った状態で約２時間かけて同時に滴下した。
その後、反応器中の温度を８０℃に維持して約１時間撹拌を続けた。
次に、アクリル酸ｎ−ブチル１２．３ｇ、フェニルトリメトキシシラン２７．３ｇ、テトラエトキシシラン６３．５ｇ、３−メタクリロキシプロピルトリメトキシシラン２．４ｇからなる混合液と、ジエチルアクリルアミド２４．６ｇ、アクリル酸１ｇ、反応性乳化剤ＳＲ  １．９ｇ、過硫酸アンモニウムの２質量％水溶液８．５ｇ、イオン交換水２５５ｇからなる混合液とを、反応器中の温度を８０℃に保った状態で約２時間かけて同時に滴下した。
さらに、反応器中の温度を８０℃に維持して約２時間撹拌を続けた後、室温まで冷却した。ｐＨは２．７であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。数平均粒子径は１３５ｎｍ、ＭＦＴは９５℃以上であった。
【００８８】
〔製造例９〕
（重合体エマルジョン粒子（Ｂ−９）の合成）
還流冷却器、滴下槽、温度計及び撹拌装置を有する反応器に、イオン交換水１９０７ｇ、ドデシルベンゼンスルホン酸の１０質量％水溶液１４．９ｇを投入した後、撹拌下で反応器中の温度を８０℃に加温した。
この反応器中に、ジメチルジメトキシシラン３１４．８ｇ、フェニルトリメトキシシラン６９．５ｇ、メチルトリメトキシシラン２．０ｇからなる混合液と、過硫酸アンモニウムの２質量％水溶液１５．０ｇとを、反応器中の温度を８０℃に保った状態で約２時間かけて同時に滴下した。
その後、反応器中の温度を８０℃に維持して約１時間撹拌を続けた。
次に、アクリル酸ｎ−ブチル１２．３ｇ、フェニルトリメトキシシラン７８．０ｇ、テトラエトキシシラン１８１．４ｇ、３−メタクリロキシプロピルトリメトキシシラン６．９ｇからなる混合液と、ジエチルアクリルアミド２４．６ｇ、アクリル酸１ｇ、反応性乳化剤ＳＲ  １．９ｇ、過硫酸アンモニウムの２質量％水溶液８．５ｇ、イオン交換水２５５ｇからなる混合液とを、反応器中の温度を８０℃に保った状態で約２時間かけて同時に滴下した。
さらに、反応器中の温度を８０℃に維持して約２時間撹拌を続けた後、室温まで冷却した。ｐＨは２．９であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。数平均粒子径は１４０ｎｍ、ＭＦＴは９５℃以上であった。
【００８９】
〔実施例１〕
上記〔製造例１〕で作製した重合体エマルジョン粒子（Ｂ−１）水分散体１００ｇ（固形分１０．０質量％）に、数平均粒子径１２ｎｍの水分散コロイダルシリカＳ−Ｏ（商品名「スノーテックスＯ」、日産化学工業（株）製、固形分２０質量％）８９．１ｇを混合し、攪拌することにより水系有機無機複合組成物（Ｃ−１）を得た。
この水系有機無機複合組成物（Ｃ−１）中の重合体エマルジョン粒子（Ｂ−１）の総表面積は、二酸化ケイ素粒子及び重合体エマルジョン粒子の合計総表面積（１００％）に対して９％であった（下記表１中、「面積比」と表記した。）。
次に、片面（裏面）に黒色印刷が施されたガラス板の別の片面（表面）にアクリルシリコーン樹脂を予め１μｍの膜厚で塗工した１０ｃｍ×１０ｃｍの基板を準備した。
この基板の片面（アクリルシリコーン樹脂側の面）に、上記水系有機無機複合組成物（Ｃ−１）をバーコート法にて塗布した。
その後、塗布した水系有機無機複合組成物（Ｃ−１）を、２５℃で２日養生（乾燥）させ、基板上に塗膜が形成された試験板（Ｄ−１）を得た。
この試験板（Ｄ−１）から塗膜を一部剥離し、その断面を透過型電子顕微鏡にて観察したところ、二酸化ケイ素粒子により連続相が形成され、その連続相中に重合体エマルジョン粒子（Ｂ−１）が均一に分散している様子が確認できた。
この試験板（Ｄ−１）の各種評価結果を、下記表１に示す。
【００９０】
〔実施例２〕
上記〔製造例１〕で作製した重合体エマルジョン粒子（Ｂ−１）水分散体１００ｇに、水分散コロイダルシリカＳ−Ｏを２８１ｇ混合し、攪拌することにより水系有機無機複合組成物（Ｃ−２）を得た。
この水系有機無機複合組成物（Ｃ−２）中の重合体エマルジョン粒子（Ｂ−１）の総表面積は、二酸化ケイ素粒子及び重合体エマルジョン粒子の合計総表面積（１００％）に対して３％であった（下記表１中、「面積比」と表記した。）。
次に、実施例１と同様にしてシリコーン樹脂が塗工された基板の片面（アクリルシリコーン樹脂側の面）に上記水系有機無機複合組成物（Ｃ−２）をバーコート法にて塗布し、２５℃で２日養生させ、基板上に塗膜が形成された試験板（Ｄ−２）を得た。
この試験板（Ｄ−２）から塗膜を一部剥離し、その断面を透過型電子顕微鏡にて観察したところ、二酸化ケイ素粒子により連続相が形成され、その連続相中に重合体エマルジョン粒子（Ｂ−１）が均一に分散している様子が確認できた。
この試験板（Ｄ−２）の各種評価結果を、下記表１に示す。
【００９１】
〔実施例３〜１４〕
上記〔製造例１〕〜〔製造例９〕で作製した重合体エマルジョン粒子水分散体（Ｂ−１）〜（Ｂ−９）と、水分散コロイダルシリカＳ−Ｏ，Ｓ−ＯＸＳ，Ｓ−ＯＸＬとを、下記表１に従ってそれぞれ混合し、攪拌することにより、水系有機無機複合組成物（Ｃ−３）〜（Ｃ−１４）を得た。
これらの水系有機無機複合組成物（Ｃ−３）〜（Ｃ−１４）中の二酸化ケイ素粒子及び重合体エマルジョン粒子の合計総表面積（１００％）に対する重合体エマルジョン粒子の総表面積を計測した結果を、下記表１中、「面積比」の欄に示した。
次に、実施例１と同様にしてアクリルシリコーン樹脂が塗工された基板の片面（アクリルシリコーン樹脂側の面）に、上記水系有機無機複合組成物をそれぞれバーコート法にて塗布し養生することにより、基板上に塗膜が形成された試験板（Ｄ−３）〜（Ｄ−１４）を得た。
これらの試験板（Ｄ−３）〜（Ｄ−１４）から塗膜を一部剥離し、その断面を透過型電子顕微鏡にて観察したところ、全ての塗膜にて二酸化ケイ素粒子により連続相が形成され、その連続相中に重合体エマルジョン粒子が均一に分散している様子が確認できた。
これらの試験板（Ｄ−３）〜（Ｄ−１４）の各種評価結果を、下記表１に示す。
【００９２】
〔実施例１５〕
あらかじめ８０℃に１０分静置しておいたアクリルシリコーン樹脂が塗工された基板の片面（アクリルシリコーン樹脂側の面）に、上記実施例１で得られた水系有機無機複合組成物（Ｃ−１）をバーコート法にて塗布した後、８０℃にて１０分加熱・乾燥させた後、一晩養生することにより、基板上に塗膜が形成された試験板（Ｄ−１５）を得た。
この試験板に形成された塗膜においても、二酸化ケイ素粒子による連続相の形成と重合体エマルジョン粒子の均一分散が確認できた。
この試験板（Ｄ−１５）の各種評価結果を、下記表１に示す。
【００９３】
〔実施例１６〕
あらかじめ６５℃に１０分静置しておいたアクリルシリコーン樹脂が塗工された基板の片面（アクリルシリコーン樹脂側の面）に、上記実施例１０で得られた水系有機無機複合組成物（Ｃ−１０）をバーコート法にて塗布した後、６５℃にて１０分加熱・乾燥させた後、一晩養生することにより、基板上に塗膜が形成された試験板（Ｄ−１６）を得た。
この試験板に形成された塗膜においても、二酸化ケイ素粒子による連続相の形成と重合体エマルジョン粒子の均一分散が確認できた。
この試験板（Ｄ−１６）の各種評価結果を、下記表１に示す。
【００９４】
〔実施例１７〕
あらかじめ１００℃に１０分静置しておいたアクリルシリコーン樹脂が塗工された基板の片面（アクリルシリコーン樹脂側の面）に、上記実施例１で得られた水系有機無機複合組成物（Ｃ−１）をバーコート法にて塗布した後、１００℃にて１０分加熱・乾燥させた後、一晩養生することにより、基板上に塗膜が形成された試験板（Ｄ−１７）を得た。
この試験板に形成された塗膜においても、二酸化ケイ素粒子による連続相の形成と重合体エマルジョン粒子の均一分散が確認できた。
この試験板（Ｄ−１７）の各種評価結果を、下記表１に示す。
【００９５】
〔比較例１〕
上記〔製造例１〕で作製した重合体エマルジョン粒子（Ｂ−１）水分散体１０ｇに、水分散コロイダルシリカＳ−Ｏを１６１．７ｇ混合し、攪拌することにより水系有機無機複合組成物（ＣＨ−１）を得た。
この水系有機無機複合組成物（ＣＨ−１）中の重合体エマルジョン粒子（Ｂ−１）の総表面積は、二酸化ケイ素粒子及び重合体エマルジョン粒子の合計総表面積（１００％）に対して０．５％であった（下記表２中「面積比」と表記した。）。
次に、実施例１と同様にして、アクリルシリコーン樹脂が塗工された基板の片面（アクリルシリコーン樹脂側の面）に、上記水系有機無機複合組成物（ＣＨ−１）をバーコート法にて塗布し、２５℃で２日養生させ、基板上に塗膜が形成された試験板（ＤＨ−１）を得た。
この試験板（ＤＨ−１）に形成された塗膜においても、二酸化ケイ素粒子による連続相の形成と重合体エマルジョン粒子の均一分散が確認できた。
しかしながらこの塗膜は、全体にひび割れが多く発生しており、強度が低下し、暴露試験や透明性などを評価できる状態ではなかったため、評価は行わなかった。
【００９６】
〔比較例２〕
上記〔製造例１〕で作製した重合体エマルジョン粒子（Ｂ−１）水分散体１００ｇに、水分散コロイダルシリカＳ−Ｏを８．８ｇ混合し、攪拌することにより水系有機無機複合組成物（ＣＨ−２）を得た。
この水系有機無機複合組成物（ＣＨ−２）中の重合体エマルジョン粒子（Ｂ−１）の総表面積は、二酸化ケイ素粒子及び重合体エマルジョン粒子の合計総表面積（１００％）に対して５０％であった（下記表２中「面積比」と表記した。）。
次に、実施例１と同様にして、アクリルシリコーン樹脂が塗工された基板の片面（アクリルシリコーン樹脂側の面）に、上記水系有機無機複合組成物（ＣＨ−２）をバーコート法にて塗布し、２５℃で２日養生させ、基板上に塗膜が形成された試験板（ＤＨ−２）を得た。
この試験板（ＤＨ−２）に形成された塗膜においては二酸化ケイ素粒子による連続相は形成されてはいるものの重合体エマルジョン粒子同士の二次凝集が散見され、分散性が低下しているのが確認された。
この試験板（ＤＨ−２）の各種評価結果を下記表２に示した。
【００９７】
〔比較例３〕
上記〔製造例１〕で作製した重合体エマルジョン粒子（Ｂ−１）水分散体１０ｇに、水分散コロイダルシリカＳ−Ｍ（商品名「スノーテックスＭＰ−４５４０Ｍ」、日産化学工業（株）製、固形分４０質量％）を１６６．７ｇ混合し、攪拌することにより水系有機無機複合組成物（ＣＨ−３）を得た。
この複合組成物（ＣＨ−３）中の重合体エマルジョン粒子（Ｂ−１）の総表面積は、二酸化ケイ素粒子及び重合体エマルジョン粒子の合計総表面積（１００％）に対して９％であった（下記表２中「面積比」と表記した。）。
次に、実施例１と同様にして、アクリルシリコーン樹脂が塗工された基板の片面（アクリルシリコーン樹脂側の面）に、上記水系有機無機複合組成物（ＣＨ−３）をバーコート法にて塗布し、２５℃で２日養生させ、基板上に塗膜が形成された試験板（ＤＨ−３）を得た。
得られた塗膜は均一ではあったものの、強度、平滑性に著しく劣る塗膜となったため評価は行わなかった。
【００９８】
〔製造例１０〕
（重合体エマルジョン粒子（Ｂ−１０）の合成）
還流冷却器、滴下槽、温度計及び撹拌装置を有する反応器に、イオン交換水４１０ｇを投入した後、撹拌下で反応器中の温度を８０℃に加温した。
この反応器中に、過硫酸アンモニウムの２質量％水溶液９ｇを投入し、５分後に、メチルメタクリレート１２２ｇ、シクロヘキシルメタクリレート９０ｇ、ｎ−ブチルアクリレート８４ｇ、メタクリル酸４ｇ、反応性乳化剤ＳＲ  ４３ｇ、ポリオキシエチレンラウリルエーテルの２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後、２時間８０℃を保持した後、メチルメタクリレート６２ｇ、シクロヘキシルメタクリレート３６ｇ、ｎ−ブチルアクリレート１０ｇ、メタクリル酸１２ｇ、反応性乳化剤ＳＲ  １２ｇ、ポリオキシエチレンラウリルエーテルの２０質量％水溶液５ｇ、過硫酸アンモニウムの２質量％水溶液６ｇ、及び水１２９ｇの混合物を乳化した液を２時間かけて投入した。
その後、２時間８０℃を保持した後、メチルメタクリレート８６ｇ、シクロヘキシルメタクリレート５４ｇ、ｎ−ブチルアクリレート３６ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後、２時間８０℃を保持した後、冷却した。ｐＨは３．０であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。数平均粒子径は１０１０ｎｍ、ＭＦＴは５９℃であった。
【００９９】
〔製造例１１〕
（重合体エマルジョン粒子（Ｂ−１１）の合成）
還流冷却器、滴下槽、温度計及び撹拌装置を有する反応器に、イオン交換水４１０ｇ、反応性乳化剤ＳＲ  １７ｇを投入した後、撹拌下で反応器中の温度を８０℃に加温した。
この反応器中に、過硫酸アンモニウムの２質量％水溶液９ｇを投入し、５分後に、メチルメタクリレート２０ｇ、シクロヘキシルメタクリレート９０ｇ、ｎ−ブチルアクリレート２０４ｇ、メタクリル酸４ｇ、反応性乳化剤ＳＲ  ４３ｇ、ポリオキシエチレンラウリルエーテルの２０質量％水溶液１２ｇ、過硫酸アンモニウムの２質量％水溶液１５ｇ、及び水２４４ｇの混合物を乳化した液と、３−メタクリロキシプロピルトリメトキシシラン４ｇ、メチルトリメトキシシラン１５２ｇ、ジメチルジメトキシシラン６１ｇからなる混合液とを、反応器中に別々に２時間かけて投入した。
その後、２時間８０℃を保持した後、メチルメタクリレート２４ｇ、シクロヘキシルメタクリレート３６ｇ、ｎ−ブチルアクリレート４８ｇ、メタクリル酸１２ｇ、反応性乳化剤ＳＲ：１２ｇ、ポリオキシエチレンラウリルエーテルの２０質量％水溶液５ｇ、過硫酸アンモニウムの２質量％水溶液６ｇ、及び水１２９ｇの混合物を乳化した液を２時間かけて投入した。
その後、２時間８０℃を保持した後、メチルメタクリレート１４ｇ、シクロヘキシルメタクリレート５４ｇ、ｎ−ブチルアクリレート１０８ｇ、メタクリル酸５ｇ、反応性乳化剤ＳＲ  １４ｇ、ポリオキシエチレンラウリルエーテルの２０質量％水溶液７ｇ、過硫酸アンモニウムの２質量％水溶液９ｇ、及び水１３７ｇの混合物を乳化した液と、３−メタクリロキシプロピルトリメトキシシラン１ｇ、メチルトリメトキシシラン９１ｇ、ジメチルジメトキシシラン３６ｇからなる混合液とを、反応器中に別々に２時間かけて投入した。
その後、２時間８０℃を保持した後、冷却した。ｐＨは２．５であった。
＃２００のステンレス網を用いて濾過を行って凝集物を除去した後、攪拌しながらこれに２５質量％アンモニア水溶液と水とを加え、ｐＨ７、固形分１０．０質量％に調製し、重合体エマルジョン粒子を得た。数平均粒子径は１３０ｎｍ、ＭＦＴは０℃であった。
【０１００】
〔比較例４〕
上記製造例１０で作製した重合体エマルジョン粒子（Ｂ−１０）水分散体１００ｇ（固形分１０．０質量％）に、水分散コロイダルシリカＳ−Ｏを１１．６ｇ混合し、攪拌することにより水系有機無機複合組成物（ＣＨ−４）を得た。
この水系有機無機複合組成物（ＣＨ−４）中の重合体エマルジョン粒子（Ｂ−１０）の総表面積は、二酸化ケイ素粒子及び重合体エマルジョン粒子の合計総表面積（１００％）に対して９％であった。
次に、実施例１と同様にしてアクリルシリコーン樹脂が塗工された基板の片面（アクリルシリコーン樹脂側の面）に、上記水系有機無機複合組成物（ＣＨ−４）をバーコート法にて塗布し、２５℃で２日養生させ、基板上に塗膜が形成された試験板（ＤＨ−４）を得た。
得られた塗膜は均一ではあったものの、強度、平滑性に著しく劣る塗膜となったため評価は行わなかった。
【０１０１】
〔比較例５〕
上記製造例１１で作製した重合体エマルジョン粒子（Ｂ−１１）水分散体１００ｇ（固形分１０．０質量％）に、水分散コロイダルシリカＳ−Ｏを８９．１ｇ混合し、攪拌することにより、水系有機無機複合組成物（ＣＨ−５）を得た。
この水系有機無機複合組成物（ＣＨ−５）中の重合体エマルジョン粒子（Ｂ−１１）の総表面積は、二酸化ケイ素粒子及び重合体エマルジョン粒子の合計総表面積（１００％）に対して９％であった。
次に、実施例１と同様にしてアクリルシリコーン樹脂が塗工された基板の片面（アクリルシリコーン樹脂側の面）に、上記水系有機無機複合組成物（ＣＨ−５）をバーコート法にて塗布し、２５℃で２日養生させ、基板上に塗膜が形成された試験板（ＤＨ−５）を得た。
この試験板に形成された塗膜においては、二酸化ケイ素粒子による連続相の形成と重合体エマルジョン粒子の均一分散が確認できた。
この試験板（ＤＨ−５）の各種評価結果を下記表２に示す。
【０１０２】
【表１】
2011101863.tif 000002
【０１０３】
【表２】
2011101863.tif 000003
【０１０４】
表１、表２中、「使用した金属酸化物」は、下記材料を示す。
Ｓ−Ｏ：日産化学工業製  スノーテックスＯ  数平均粒子径１２ｎｍ、固形分２０質量％
Ｓ−ＯＸＳ：日産化学工業製  スノーテックスＯＸＳ  数平均粒子径３ｎｍ、固形分１０質量％
Ｓ−ＯＸＬ：日産化学工業製  スノーテックスＯＸＬ  数平均粒子径４５ｎｍ、固形分２０質量％
Ｓ−Ｍ：日産化学工業製  スノーテックスＭＰ−４５４０Ｍ  数平均粒子径４５０ｎｍ、固形分４０質量％
【０１０５】
表１、表２から明らかなように、実施例１〜１７の複層塗膜は、いずれにおいても密着性に優れており、長時間に亘り高い透明性、耐候性、防汚性を有し、初期の意匠を維持できるという効果が得られた。
【産業上の利用可能性】
【０１０６】
本発明の複層塗膜は、建築物の外装塗料・塗膜などを含む広い用途に用いることができ、例えば、建材、建物外装、建物内装、窓枠、窓ガラス、各種レンズ、構造部材、住宅等建築設備、車両用照明灯のカバー及び窓ガラス、機械装置や物品の外装、防塵カバー及び塗装、表示機器、そのカバー、交通標識、各種表示装置、広告塔等の表示物、道路用及び鉄道用等の遮音壁、橋梁、ガードレールの外装及び塗装、トンネル内装及び塗装、碍子、太陽電池カバー、太陽熱温水器集熱カバー等外部で用いられる電子、電気機器の外装部、特に透明部材、ビニールハウス、温室等の外装として産業上の利用可能性がある。